(57)【特許請求の範囲】
【請求項１】
骨材とバインダーを含む塗型剤の製造に使用されるバインダーであって、珪酸ナトリウムおよび炭化珪素を含有することを特徴とする塗型剤用バインダー。
【請求項２】
骨材とバインダーを含む塗型剤の製造に使用されるバインダーであって、珪酸ナトリウム、炭化珪素、およびコロイダルシリカを含有することを特徴とする塗型剤用バインダー。
【請求項３】
珪酸ナトリウム液を撹拌しながらその中に炭化珪素を少量ずつ添加することにより、珪酸ナトリウム液中に炭化珪素が分散した液体を作製する工程と、
前記作製した液体を、珪酸ナトリウムと炭化珪素の反応により発生するガスが液体表面に浮上する現象が終了するまで、継続して撹拌する工程と、
を含むことを特徴とする塗型剤用バインダーの製造方法。
【請求項４】
珪酸ナトリウム液を撹拌しながらその中にコロイダルシリカを少量ずつ添加することにより、珪酸ナトリウム液の中にコロイダルシリカが分散した白濁液を作製する工程と、
前記白濁液を撹拌しながらその中に炭化珪素を少量ずつ添加することにより、前記白濁液中に炭化珪素が分散した液体を作製する工程と、
前記作製した液体を、珪酸ナトリウムと炭化珪素の反応により発生するガスが液体表面に浮上する現象が終了するまで、継続して撹拌する工程と、
を含むことを特徴とする塗型剤用バインダーの製造方法。
【請求項５】
骨材とバインダーを含む塗型剤であって、「珪酸ナトリウム液を撹拌しながらその中に炭化珪素粉末を少量ずつ添加することにより、珪酸ナトリウム液中に炭化珪素粉末が分散した液体を作製し、前記作製した液体を、珪酸ナトリウムと炭化珪素粉末の反応により発生するガスが液体表面に浮上する現象が終了するまで、継続して撹拌することにより製造したバインダー」と、骨材とを混合して成る、ことを特徴とする塗型剤。
【請求項６】
骨材とバインダーを含む塗型剤であって、「珪酸ナトリウム液を撹拌しながらその中にコロイダルシリカを少量ずつ添加することにより、珪酸ナトリウム液の中にコロイダルシリカが分散した白濁液を作製し、前記白濁液を撹拌しながらその中に炭化珪素粉末を少量ずつ添加することにより、前記白濁液中に炭化珪素粉末が分散した液体を作製し、前記作製した液体を、珪酸ナトリウムと炭化珪素粉末の反応により発生するガスが液体表面に浮上する現象が終了するまで、継続して撹拌することにより製造したバインダー」と、骨材とを混合して成る、ことを特徴とする塗型剤。
【請求項７】
骨材とバインダーを含む塗型剤の製造方法であって、珪酸ナトリウムおよび炭化珪素を含有するバインダーと骨材とを混合する、ことを特徴とする塗型剤の製造方法。
【請求項８】
骨材とバインダーを含む塗型剤の製造方法であって、珪酸ナトリウム、炭化珪素、およびコロイダルシリカを含有するバインダーと骨材とを混合する、ことを特徴とする塗型剤の製造方法。
【発明の詳細な説明】
【技術分野】
【０００１】
本発明は、鋳型用の塗型剤、特にアルミニウム及びアルミニウム合金の重力金型鋳造（ＧＤＣ）や低圧金型鋳造（ＬＰ）及び高圧金型鋳造に用いられる金型に使用するのに適した塗型剤、そのような塗型剤用のバインダー、及びそれらの製造方法に関する。
【背景技術】
【０００２】
従来より、金型表面を保護するための保護膜としての機能、溶湯が金型に完全に充填されるまで溶湯が凝固することを防ぐための保温機能、溶湯の金型への充填時の残留エアーを吸収するための通気機能、指向性凝固を可能にするための凝固スピード調整機能、及び金型内に充填され凝固した製品の離型を可能にする離型・潤滑機能などを金型に付与するために、金型表面に塗型剤を塗布して塗膜を形成することが行われている。そして、このような塗型剤には、保温性、通気性、湯流れ性、滑り性、塗膜強度などの特性が必要とされている。
【先行技術文献】
【特許文献】
【０００３】
【特許文献１】特開２００１−３８４４８号公報
【発明の概要】
【発明が解決しようとする課題】
【０００４】
ところで、従来の塗型剤においては、塗型剤が短期間で磨耗により消失してしまうと、金型取り外し、付着金属清掃、塗膜の除去、予熱などの工程を含む塗型の再施工が短いサイクルで必要となり、高価な金型を含む設備の稼動率が低下してしまうという問題があった。もし塗膜が長期間摩耗しないような塗型剤が実現できれば、設備稼動率を向上させ金型の個数を低減できるというメリットが得られるため、このようなメリットを実現できる長寿命の塗型剤が求められていた。
【０００５】
本発明はこのような従来技術の課題に着目してなされたものであって、塗型剤としての必要な特性を保持しながら、塗膜の寿命を従来よりも数倍以上延ばすことができる長寿命の塗型剤、そのような塗型剤用のバインダー、及びそれらの製造方法を提供することを目的とする。
【課題を解決するための手段】
【０００６】
本発明による塗型剤用バインダーは、骨材とバインダーを含む塗型剤の製造に使用されるバインダーであって、珪酸ナトリウムおよび炭化珪素を含有することを特徴とするものである。また、本発明による塗型剤用バインダーは、骨材とバインダーを含む塗型剤の製造に使用されるバインダーであって、珪酸ナトリウム、炭化珪素、およびコロイダルシリカを含有することを特徴とするものである。
【０００７】
また、本発明による塗型剤用バインダーの製造方法は、珪酸ナトリウム液を撹拌しながらその中に炭化珪素を少量ずつ添加することにより、珪酸ナトリウム液中に炭化珪素が分散した液体を作製する工程と、前記作製した液体を、珪酸ナトリウムと炭化珪素の反応により発生するガスが液体表面に浮上する現象が終了するまで、継続して撹拌する工程と、を含むものである。
【０００８】
また、本発明による塗型剤用バインダーの製造方法は、珪酸ナトリウム液を撹拌しながらその中にコロイダルシリカを少量ずつ添加することにより、珪酸ナトリウム液の中にコロイダルシリカが分散した白濁液を作製する工程と、前記白濁液を撹拌しながらその中に炭化珪素を少量ずつ添加することにより、前記白濁液中に炭化珪素が分散した液体を作製する工程と、前記作製した液体を、珪酸ナトリウムと炭化珪素の反応により発生するガスが液体表面に浮上する現象が終了するまで、継続して撹拌する工程と、を含むものである。
【０００９】
また、本発明による塗型剤は、「珪酸ナトリウム液を撹拌しながらその中に炭化珪素粉末を少量ずつ添加することにより、珪酸ナトリウム液中に炭化珪素粉末が分散した液体を作製し、前記作製した液体を、珪酸ナトリウムと炭化珪素粉末の反応により発生するガスが液体表面に浮上する現象が終了するまで、継続して撹拌することにより製造したバインダー」と、骨材とを混合して成る、ことを特徴とするものである。
【００１０】
また、本発明による塗型剤は、「珪酸ナトリウム液を撹拌しながらその中にコロイダルシリカを少量ずつ添加することにより、珪酸ナトリウム液の中にコロイダルシリカが分散した白濁液を作製し、前記白濁液を撹拌しながらその中に炭化珪素粉末を少量ずつ添加することにより、前記白濁液中に炭化珪素粉末が分散した液体を作製し、前記作製した液体を、珪酸ナトリウムと炭化珪素粉末の反応により発生するガスが液体表面に浮上する現象が終了するまで、継続して撹拌することにより製造したバインダー」と、骨材とを混合して成る、ことを特徴とするものである。
【００１１】
また、本発明による塗型剤の製造方法は、珪酸ナトリウムおよび炭化珪素を含有するバインダーと骨材とを混合する、ことを特徴とするものである。さらに、本発明による塗型剤の製造方法は、珪酸ナトリウム、炭化珪素、およびコロイダルシリカを含有するバインダーと骨材とを混合する、ことを特徴とするものである。
【発明の効果】
【００１２】
本発明においては、珪酸ナトリウムと炭化珪素とをバインダーに含有するようにしたことにより、珪酸ナトリウムの有する粘着性・密着性（金型表面への付着強度を高める性質）、及び、炭化珪素の有する耐摩耗性（及び、珪酸ナトリウムと反応する炭化珪素界面に生じる強い粘着性・密着性）などの特性から、従来技術よりも金型表面への付着強度（粘着性・密着性が高いほど付着強度は大きくなる）を格段に向上させることができ、その結果、塗型剤の耐摩耗性（長寿命性）を大幅に向上させることができるバインダーを作製することができた（なお、上記の珪酸ナトリウムと炭化珪素との調合組成物には、珪酸ナトリウムと炭化珪素のそれぞれの特性も残存している）。そして、その結果、このようなバインダーを含有する塗型剤を使用して形成された塗膜の長寿命化が実現でき、塗型の再施工のサイクルの間隔を延ばし、金型の連続使用回数を増大化し、連続鋳造期間を長期化することが可能になった。
【００１３】
特に本発明においては、バインダーの製造工程として、珪酸ナトリウム液中に炭化珪素を調合・分散させた液体を、珪酸ナトリウムと炭化珪素の反応により発生するガスが液体表面に浮上する現象が終了するまで、継続して撹拌するようにしており、これにより炭化珪素の粉末界面と珪酸ナトリウムを長時間攪拌し混合反応させるようにしたので、珪酸ナトリウムの有する粘着性・密着性と、炭化珪素の有する耐摩耗性（及び、珪酸ナトリウムと反応する炭化珪素界面に生じる強い粘着性・密着性）とを兼ね備え且つ異物が混入していない高品質のバインダーを作製することができた。
【００１４】
また、本発明においては、珪酸ナトリウムとコロイダルシリカと炭化珪素とをバインダーに含有するようにしたことにより、珪酸ナトリウムの有する粘着性・密着性（金型表面への付着強度を高める性質）、炭化珪素の有する耐摩耗性（及び、珪酸ナトリウムと反応する炭化珪素界面に生じる強い粘着性・密着性）、及び、コロイダルシリカの有する膜形成性（塗膜強度を高める性質）などの特性から、従来技術よりも金型表面への付着強度（粘着性・密着性が高いほど付着強度は大きくなる）及び塗膜の強度（膜形成性が強いほど膜強度は大きくなる）が格段に向上し、その結果、塗型剤の耐摩耗性（長寿命性）を大幅に向上させることができるバインダーを作製することができた（なお、上記の珪酸ナトリウムと炭化珪素とコロイダルシリカとの調合組成物には、珪酸ナトリウムと炭化珪素とコロイダルシリカのそれぞれの特性も残存している）。そして、その結果、このようなバインダーを含有する塗型剤を使用して形成された塗膜の長寿命化が実現でき、塗型の再施工のサイクルの間隔を延ばし、金型の連続使用回数を増大化し、連続鋳造期間を長期化することが可能になった。なお、コロイダルシリカには、前記の膜形成性だけでなく保温性及び湯（溶けた金属）流れ性などの特性もあるため、コロイダルシリカをバインダーに含有させることにより、これらの特性にも優れた塗型剤を作製することができる。
【００１５】
特に本発明においては、バインダーの製造工程として、珪酸ナトリウム液にコロイダルシリカを少量ずつ添加し攪拌混合させることで粘性を上げ、この珪酸ナトリウム液にコロイダルシリカが混合・分散された白濁液の中に炭化珪素を添加し分散させた液体を、珪酸ナトリウムと炭化珪素の反応により発生するガスが液体表面に浮上する現象が終了するまで、継続して撹拌するようにしており、これにより炭化珪素の粉末界面と珪酸ナトリウムを長時間攪拌し混合反応させるようにしたので、珪酸ナトリウムの有する粘着性・密着性（金型表面への付着強度を高める性質）と、コロイダルシリカの有する膜形成性（塗膜強度を高める性質）と、炭化珪素の有する耐摩耗性（及び、珪酸ナトリウムと反応する炭化珪素界面に生じる強い粘着性・密着性）とを兼ね備え且つ異物が混入していない高品質のバインダーを作製することができた。
【発明を実施するための形態】
【００１６】
〔実施形態１〕
塗型剤の製作においては、混合攪拌機を使用して、バインダー溶液中に各々の使用目的と用途に応じた原料粉末を順次、少量ずつ添加しながら撹拌・分散し、一昼夜混合攪拌終了後、製品中に固まり状のものが残留しないようにするため、２９７μｍ（４８ｍｅｓｈ）の金網で濾す処理をしている。また、塗型剤のバインダー以外の主原料（骨材）については、多種の原材料から、塗型剤の使用箇所や使用用途に応じて、離型性、通気性、保温性、流動性等の特徴を生かした配合・組み合わせにより塗型剤の製作を行っている。
【００１７】
本発明者は、アルミニウム及びアルミニウム合金の重力金型鋳造（ＧＤＣ）や低圧金型鋳造（ＬＰ）及び高圧金型鋳造に用いられる金型に使用されるのに適した長寿命の塗型剤を得るために、様々な試行錯誤の結果、珪酸ナトリウム（水ガラス）と炭化珪素（ＳｉＣ）とを調合し混合反応させることにより、従来より格段に粘着性・密着性（金型表面への付着強度を高める性質）が強く、その結果、従来より大幅に金型表面への付着強度が大きく、耐摩耗性が高く長寿命の塗型剤用バインダーを作製した。具体的には、珪酸ナトリウム液（バインダーの全量に対して３０〜７０重量％）中に炭化珪素粉末（バインダーの全量に対して３〜３０重量％）を分散・調合し混合反応させることにより、珪酸ナトリウム（水ガラス）の粘着性・密着性（金型表面への付着強度を高める性質）、炭化珪素の耐摩耗性（及び、珪酸ナトリウムと反応する炭化珪素界面に生じる強い粘着性・密着性）などの特性を併せ有するバインダーを作製することができた。
【００１８】
すなわち、本実施形態１では、撹拌中の珪酸ナトリウム液中に炭化珪素粉末を添加しながら混合調合し、炭化珪素の粉末界面と珪酸ナトリウムの反応により発生するガスが前記混合調合液の表面に浮上する現象が終了するまでの長時間、攪拌混合を継続するようにした（炭化珪素界面と珪酸ナトリウムの反応により、ＣＯ２やＣＯなどのガスが発生し前記混合調合液の表面に浮上し、またＣ（黒鉛）も発生し前記混合調合液中を浮遊する。なお、前述のような反応が生じるのは炭化珪素の界面だけであり、炭化珪素の界面以外の部分は元の特性を維持したまま前記混合調合液中に分散・混合されている）。これにより、珪酸ナトリウムの持つ粘着性・密着性（金型表面への付着強度を高める性質）と、炭化珪素の有する耐摩耗性（及び、珪酸ナトリウムと反応する炭化珪素界面に生じる強い粘着性・密着性）とを兼ね備えたバインダーを作製した。
【００１９】
本実施形態１では、さらに、上記のように製作したバインダーで複数種類の骨材を結合することにより、従来の塗型剤と比較して約２〜１０倍もの長寿命化が実現できる塗型剤を作製した。なお本実施形態の塗型剤に含有される骨材としては、第二酸化鉄（熱伝導性が高い、着色等でも使用。金型面での皮膜効果有り）、ＴｉＯ２（保温性が高く、アルミの濡れ性が低い。膜厚強度が強くなる）、酸化アルミ（保温性が高く、アルミの濡れ性が低い。膜厚強度が強くなる）、木節粘土（保温性が高い、膜形成性あり、割れ緩衝性）、カオリン（保温性が高い、湯流れ、膜形成性あり、骨材的働き）、水酸化アルミ（金型保護性）、チタン酸カリ（塗膜消耗を抑制する、通気性）、マイカ（湯流れ性、保温性、通気性）、ジルコン（保温性）、タルク（潤滑性）、セリサイト（保温性、潤滑性、通気性）、バーミキュライト（保温性、通気性）、ベントナイト（膜形成性あり。保温性が高い）、窒化硼素（滑り性が高い、保温性が高く、塗膜強度が弱くなる）、黒鉛（滑り性が高い、熱伝導性が高い、塗膜強度が弱くなる）、及び珪藻土（保温性が高い）の１つ又は複数を選択できるが、これらに限られない（なお、本実施形態のように珪酸ナトリウムを含むバインダーを使用する場合は、珪酸ナトリウムに炭化珪素を添加すると通常は発泡状態となってしまうため、骨材に炭化珪素を含めないことが望ましい）。
【００２０】
〔実施形態２〕
また、本発明者は、アルミニウム及びアルミニウム合金の重力金型鋳造（ＧＤＣ）や低圧金型鋳造（ＬＰ）及び高圧金型鋳造に用いられる金型に使用されるのに適した長寿命の塗型剤を得るために、様々な試行錯誤の結果、珪酸ナトリウム（水ガラス）とコロイダルシリカと炭化珪素（ＳｉＣ）とを調合し混合反応させることにより、従来より格段に粘着性・密着性（金型表面への付着強度を高める性質）や膜形成性（塗膜の強度を高める性質）が高く、その結果、従来より大幅に金型表面への付着強度や塗膜の強度が大きく、耐摩耗性が高く長寿命の塗型剤用バインダーを作製した。具体的には、珪酸ナトリウム（バインダーの全量に対して２０〜６０重量％）中にコロイダルシリカ（バインダーの全量に対して３〜２０重量％）と炭化珪素（バインダーの全量に対して３〜２０重量％）を順次分散・調合し混合反応させることにより、珪酸ナトリウム（水ガラス）の粘着性・密着性（金型表面への付着強度を高める性質）、コロイダルシリカの膜成形性（塗膜強度を高める性質）、炭化珪素の有する耐摩耗性（及び、珪酸ナトリウムと反応する炭化珪素界面に生じる強い粘着性・密着性）などの特性を併せ有するバインダーを作製することができた。
【００２１】
すなわち、本実施形態２では、一般的に珪酸ナトリウムは粘着性・密着性が高いが、多く使用すると加熱時の発泡が生じて、緻密性が低下し、耐熱性も下がるため、高温での塗型施工が困難になってしまう。そこで、この解決のため、珪酸ナトリウム液中に、これと性質の異なるコロイダルシリカを、大きな塊状にゲル化しないように（コロイダルシリカが珪酸ナトリウム液中に分散するように）少量ずつ添加しながら、攪拌・混合させることにより、珪酸ナトリウム液全体の粘性を上げるようにした。そして、さらに、これに炭化珪素粉末を添加しながら撹拌、混合調合し、炭化珪素の粉末界面と珪酸ナトリウムの反応により発生するガスが前記混合調合液の表面に浮上する現象が終了するまでの長時間、攪拌混合を継続するようにした（炭化珪素界面と珪酸ナトリウムの反応により、ＣＯ２やＣＯなどのガスが発生し前記混合調合液の表面に浮上し、またＣ（黒鉛）も発生し前記混合調合液中を浮遊する。なお、前述のような反応が生じるのは炭化珪素の界面だけであり、炭化珪素の界面以外の部分は元の特性を維持したまま前記混合調合液中に分散・混合されている）。これにより、珪酸ナトリウムの持つ粘着性・密着性（金型表面への付着強度を高める性質）と、コロダルシリカの持つ膜形成性（塗膜強度を高める性質）と、炭化珪素の有する耐摩耗性（及び、珪酸ナトリウムと反応する炭化珪素界面に生じる強い粘着性・密着性）とを兼ね備えたバインダーを作製した。
【００２２】
本実施形態２では、さらに、上記のように製作したバインダーで複数種類の骨材を結合することにより、従来の塗型剤と比較して約２〜１０倍もの長寿命化が実現できる塗型剤を作製した。なお本実施形態の塗型剤に含有される骨材としては、第二酸化鉄（熱伝導性が高い、着色等でも使用。金型面での皮膜効果有り）、ＴｉＯ２（保温性が高く、アルミの濡れ性が低い。膜厚強度が強くなる）、酸化アルミ（保温性が高く、アルミの濡れ性が低い。膜厚強度が強くなる）、木節粘土（保温性が高い、膜形成性あり、割れ緩衝性）、カオリン（保温性が高い、湯流れ、膜形成性あり、骨材的働き）、水酸化アルミ（金型保護性）、チタン酸カリ（塗膜消耗を抑制する、通気性）、マイカ（湯流れ性、保温性、通気性）、ジルコン（保温性）、タルク（潤滑性）、セリサイト（保温性、潤滑性、通気性）、バーミキュライト（保温性、通気性）、ベントナイト（膜形成性あり。保温性が高い）、窒化硼素（滑り性が高い、保温性が高く、塗膜強度が弱くなる）、黒鉛（滑り性が高い、熱伝導性が高い、塗膜強度が弱くなる）、及び珪藻土（保温性が高い）の１つ又は複数を選択できるが、これらに限られない（なお、本実施形態のように珪酸ナトリウムを含むバインダーを使用する場合は、珪酸ナトリウムに炭化珪素を添加すると通常は発泡状態となってしまうため、骨材に炭化珪素を含めないことが望ましい）。
【実施例１】
【００２３】
１．塗型剤の製作
バインダー部の調合では珪酸ナトリウム（水ガラス）６０部に炭化珪素（ＳｉＣ）２０部を少量づつ徐々に撹拌をしながら添加した。炭化珪素の撹拌混合後、２０部の水を添加し調合した。この調合バインダー溶液では反応による発泡（反応生成物）が出なくなるまで数日間撹拌を続けた。塗型剤の骨材部（粉末部）には、酸化アルミ、二酸化チタン、第二酸化鉄、カオリン、木節粘土、ベントナイト、チタン酸カリウム、水酸化アルミ、マイカ、バーミキュライト、ジルコン、タルク、セリサイト、窒化硼素、黒鉛、及び珪藻土などの天然鉱物原料及び合成原料の中からの８種類、例えば酸化アルミ、二酸化チタン、第二酸化鉄、カオリン、木節粘土、ベントナイト、チタン酸カリウム、及び水酸化アルミを選択し、その合計が６０部の原料を、各々撹拌しながら添加し（例えば比重の軽いものから１種類ずつ順番に添加し）、一昼夜撹拌を行い調合作製した。
【００２４】
比較例として、従来品の珪酸ナトリウムのみから成るバインダーに、実施例１と同じ骨材部（粉末部）を調合した塗型剤を作製した。
【００２５】
２．塗型剤の塗布
前記塗型剤を塗型剤１：水１の割合で希釈した後、それを２３０℃に予熱されたＳＫＤ６１材質（金型材）に約１００〜１５０μｍ厚に焼付け塗布した。その後４５０℃の焼成炉内で１時間加熱焼成した。比較塗型剤についても、同様の処理を行った。
【００２６】
３．磨耗・塗型強度評価試験結果
本実施例１及び比較例によるそれぞれの塗膜の耐摩耗性の確認を目的とした評価試験を行なった。その結果は、下表１のとおりで、本実施例１の塗型剤は、比較例と比較して落砂試験での磨耗量が半分近く少なくなっていた。このことから、本実施例１の塗型剤は、比較例と比較して、金型表面への密着性及び塗膜の強度が高く、極めて耐摩耗性が高く長寿命であることが確認できた。
【００２７】
【表１】
0004806106.tif 000002
【実施例２】
【００２８】
１．塗型剤の製作
バインダー部の調合では、珪酸ナトリウム（水ガラス）５０部にコロイダルシリカ１５部を、大きな塊状にゲル化しないように（コロイダルシリカが珪酸ナトリウム液中に分散するように）、撹拌しながら少量づつ添加した。更に炭化珪素（ＳｉＣ）１５部を撹拌しながら少量づつ添加した。コロイダルシリカと炭化珪素の撹拌混合後、２０部の水を添加し調合した。この調合バインダー溶液では反応による発泡（反応生成物）が出なくなるまで数日間撹拌を続けた。塗型剤の骨材部（粉末部）には、酸化アルミ、二酸化チタン、第二酸化鉄、カオリン、木節粘土、ベントナイト、チタン酸カリウム、水酸化アルミ、マイカ、バーミキュライト、ジルコン、タルク、セリサイト、窒化硼素、黒鉛、及び珪藻土などの天然鉱物原料及び合成原料の中からの８種類、例えば酸化アルミ、二酸化チタン、第二酸化鉄、カオリン、木節粘土、ベントナイト、チタン酸カリウム、及び水酸化アルミを選択し、その合計が６０部の原料を、各々撹拌しながら添加し（例えば比重の軽いものから１種類ずつ順番に添加し）、一昼夜撹拌を行い調合作製した。
【００２９】
比較例として、従来品の珪酸ナトリウムのみから成るバインダーに、実施例２と同じ骨材部（粉末部）を調合した塗型剤を作製した。
【００３０】
２．塗型剤の塗布
前記塗型剤を塗型剤１：水１の割合で希釈した後、それを２３０℃に予熱されたＳＫＤ６１材質（金型材）に約１００〜１５０μｍ厚に焼付け塗布した。その後４５０℃の焼成炉内で１時間加熱焼成した。比較塗型剤についても、同様の処理を行った。
【００３１】
３．磨耗・塗型強度評価試験結果
本実施例２及び比較例によるそれぞれの塗膜の耐摩耗性の確認を目的とした評価試験を行なった。その結果は、下表２のとおりで、本実施例２の塗型剤は、比較例と比較して落砂試験での磨耗量が半分以上少なくなっていた。このことから、本実施例２の塗型剤は、比較例と比較して、金型表面への密着性及び塗膜の強度が高く、極めて耐摩耗性が高く長寿命であることが確認できた。
【００３２】
【表２】
0004806106.tif 000003
【００３３】
４．塗膜の寿命比較試験結果
さらに、本発明者は、本実施例２と比較例とをそれぞれアルミホイール、シリンダーヘッド、ピストンの製造工程に使用する金型に施工して、その金型表面の塗膜の寿命を比較した。その結果は、下表３に示すとおりであった。すなわち、アルミホイール用金型に使用したときは、比較例では３直（２４０ショット。１直は８時間作業のこと）の連続操業後に塗型の再施工をする必要が生じたのに対して、本実施例２では塗型の再施工までに６直（４８０ショット）の連続操業が可能になり、塗膜の寿命が２倍に延命したことを確認できた。また、シリンダーヘッド用金型に使用したときは、比較例では６直（４５０ショット）の連続操業後に塗型の再施工をする必要が生じたのに対して、本実施例２では塗型の再施工までに２０直（３，０００ショット）の連続操業が可能になり、塗膜の寿命が３倍以上に延命でき、不良率も低下した。さらに、ピストン用金型に使用したときは、比較例では８００ショットの連続操業後に塗型の再施工をする必要が生じたのに対して、本実施例２では塗型の再施工までに２，０００ショットの連続操業が可能になり、塗膜の寿命が２倍以上に延命したことを確認できた。
【００３４】
【表３】
0004806106.tif 000004
【００３５】
以上、本発明の実施例について説明したが、本発明は前記各実施例として述べたものに限定されるものではなく、様々な修正及び変更が可能である。例えば、前記各実施例においては、骨材として酸化アルミ、二酸化チタン、第二酸化鉄、カオリン、木節粘土、ベントナイト、チタン酸カリウム、及び水酸化アルミを選択したが、本発明では他の骨材を使用することができることはもちろんである。例えば、前記実施例１においては、バインダーとして、珪酸ナトリウム６０部、炭化珪素（ＳｉＣ）２０部、水２０部を調合して作製するようにしたが、本発明ではこれに限られるものではなく、例えば、珪酸ナトリウム６０部、炭化珪素（ＳｉＣ）１０部、水３０部を調合して作製することも、珪酸ナトリウム６０部、炭化珪素（ＳｉＣ）５部、水３５部を調合して作製することも、珪酸ナトリウム７０部、炭化珪素（ＳｉＣ）１５部、水１５部を調合して作製することも、珪酸ナトリウム７０部、炭化珪素（ＳｉＣ）１０部、水２０部を調合して作製することも、珪酸ナトリウム７０部、炭化珪素（ＳｉＣ）５部、水２５部を調合して作製することも、可能である。また、前記実施例２においては、バインダーとして、珪酸ナトリウム５０部、コロイダルシリカ１５部、炭化珪素（ＳｉＣ）１５部、水２０部を調合して作製するようにしたが、本発明ではこれに限られるものではなく、例えば、珪酸ナトリウム５０部、コロイダルシリカ１５部、炭化珪素（ＳｉＣ）１０部、水２５部を調合して作製することも、珪酸ナトリウム５０部、コロイダルシリカ１５部、炭化珪素（ＳｉＣ）５部、水３０部を調合して作製することも、珪酸ナトリウム４０部、コロイダルシリカ２０部、炭化珪素（ＳｉＣ）２０部、水２０部を調合して作製することも、珪酸ナトリウム４０部、コロイダルシリカ２０部、炭化珪素（ＳｉＣ）１５部、水２５部を調合して作製することも、珪酸ナトリウム４０部、コロイダルシリカ２０部、炭化珪素（ＳｉＣ）１０部、水３０部を調合して作製することも、珪酸ナトリウム６０部、コロイダルシリカ１０部、炭化珪素（ＳｉＣ）１０部、水２０部を調合して作製することも、珪酸ナトリウム６０部、コロイダルシリカ１５部、炭化珪素（ＳｉＣ）１５部、水１０部を調合して作製することも、珪酸ナトリウム６０部、コロイダルシリカ２０部、炭化珪素（ＳｉＣ）５部、水１５部を調合して作製することも、珪酸ナトリウム６０部、コロイダルシリカ１０部、炭化珪素（ＳｉＣ）５部、水２５部を調合して作製することも、可能であることはもちろんである。
【要約】
【目的】  塗型剤としての必要な特性を保持しながら、塗膜の寿命を従来よりも数倍以上延ばすことができる長寿命の塗型剤を提供する。
【構成】  珪酸ナトリウムと炭化珪素とを含有するバインダーを含む塗型剤、又は珪酸ナトリウムと炭化珪素とコロイダルシリカとを含有するバインダーを含む塗型剤である。また、少なくとも、バインダーの製造工程として、珪酸ナトリウム液を撹拌しながらその中に炭化珪素を少量ずつ添加することにより珪酸ナトリウム液中に炭化珪素が分散した液体を作製する工程と、前記作製した液体を珪酸ナトリウムと炭化珪素の反応により発生するガスが液体表面に浮上する現象が終了するまで継続して撹拌する工程と、を含む塗型剤の製造方法である。